СПОСОБ ИЗГОТОВЛЕНИЯ КОНТАКТНЫХ ЛИНЗ

1. Способ изготовления контактной линзы, включающий стадии:
(1) введения жидкой композиции в форму, предназначенную для изготовления контактной линзы, при котором жидкая композиция содержит образующий линзу материал и фосфолипид, в котором образующий линзу материал является сшивающимся и/или полимеризующимся актиничным излучением или нагреванием;
(2) сшивки/полимеризации образующего линзу материала в форме с формированием линзы, содержащей полимерную матрицу, при которой по меньшей мере часть фосфолипида перемещается на границу раздела между формой и полимерной матрицей сформированной линзы; и
(3) отделения формы, при котором фосфолипид содержится в количестве, достаточном для уменьшения усредненной силы отделения формы не менее чем примерно на 40% по сравнению со случаем отсутствия фосфолипидов.
2. Способ по п.1, в котором фосфолипид представляет собой по меньшей мере одно вещество, выбранное из группы, включающей фосфатидилхолины (ФХ), фосфатидилэтаноламины (ФЭ), фосфатидную кислоту (ФК) и фосфатидилглицерины (ФГ), фосфатидилхолины (ФХ), фосфатидилэтаноламины (ФЭ), фосфатидилинозиты (ФИ), фосфатидилсерины (ФС), их производные и их смеси.
3. Способ по п.2, в котором фосфатидилэтаноламины (ФЭ) представляют собой пэгилированные фосфатидилэтаноламины.
4. Способ по п.3, в котором пэгилированные фосфатидилэтаноламины представляют собой по меньшей мере одно вещество, выбранное из группы, включающей пэгилированный дипальмитоилфосфатидилэтаноламин (ДПФЭ-ПЭГ), пэгилированный пальмитоилолеилфосфатидилэтаноламин (ПОФЭ-ПЭГ), пэгилированный диолеилфосфатидилэтаноламин (ДОФЭ-ПЭГ) и пэгилированный дистеароилфосфатидилэтаноламин (ДСФЭ-ПЭГ).
5. Способ по п.3, в котором пэгилированный фосфатидилэтаноламин представляет собой пэгилированный дистеароилфосфатидилэтаноламин (ДСФЭ-ПЭГ).
6. Способ по п.1, в котором жидкая композиция содержит от 0,5 до 10% фосфолипида.
7. Способ по п.6, в котором жидкая композиция содержит от 1,0 до 6,0% фосфолипида.
8. Способ по п.7, в котором жидкая композиция содержит от 1,5 до 4,0% фосфолипида.
9. Способ по п.1, в котором образующий линзу материал содержит по меньшей мере один преполимер.
10. Способ по п.1, в котором образующий линзу материал содержит по меньшей мере один преполимер, содержащий две или более тиогрупп или две или более ен-содержащих групп.
11. Способ по п.9, в котором преполимер представляет собой кремнийсодержащий преполимер или не содержащий кремния преполимер.
12. Способ по п.9, в котором преполимер представляет собой растворимый в воде не содержащий кремния преполимер.
-6
2
13. Способ по п.11, в котором кремнийсодержащий преполимер при отсутствии какого-либо мономера и/или сшивающего реагента способен образовать силиконовую гидрогелевую контактную линзу, которая обладает по меньшей мере одной характеристикой, выбранной из группы, включающей эффективную проницаемость для кислорода, равную по меньшей мере 40 барреров, коэффициент диффузии lonoflux D, превышающий примерно 1,5·10 мм/мин, модуль упругости, равный от примерно 0,2 до примерно 2,0 МПа, и содержание воды при полной гидратации, равное от примерно 15 до примерно 80 мас.%.
14. Способ по п.1, в котором жидкая композиция содержит по меньшей мере один компонент, выбранный из группы, включающей инициатор полимеризации, агент для видимого подкрашивания, агент, задерживающий (поглощающий) УФ-излучение, фотосенсибилизатор, противомикробное средство, биологически активный агент, агент для отделения формы и выщелачивающееся смазывающее вещество.
15. Способ по п.1, в котором стадию сшивки и/или полимеризации проводят с помощью пространственно ограниченного актиничного излучения с формированием контактной линзы, обладающей первой поверхностью, второй противолежащей поверхностью и краем, в котором форма представляет собой форму многоразового применения, содержащую две формующие поверхности, в котором первая и вторая поверхности формируются двумя поверхностями формы, а край формируется в соответствии с пространственным ограничением актиничного излучения.
16. Способ улучшения качества и производственного выхода контактных линз, включающий стадии добавления фосфолипида в жидкую композицию, содержащую образующий линзу материал в количестве, достаточном для уменьшения усредненной силы отделения формы не менее чем примерно на 40% по сравнению со случаем отсутствия фосфолипида, в котором образующий линзу материал является сшивающимся и/или полимеризующимся актиничным излучением или нагреванием, в форме с формированием линзы, содержащей полимерную матрицу.
17. Жидкая композиция, предназначенная для изготовления контактных линз, содержащая образующий линзу материал и фосфолипид, в которой образующий линзу материал является сшивающимся и/или полимеризующимся актиничным излучением в форме с формированием контактной линзы, содержащей полимерную матрицу, в которой фосфолипид перемещается на границу раздела между формой и содержащейся в ней жидкой композицией с образованием за необходимый период времени неповрежденной межфазной пленки, обладающей толщиной, достаточной для уменьшения усредненной силы отделения формы, в котором фосфолипид содержится в количестве, достаточном для уменьшения усредненной силы отделения формы не менее чем примерно на 40% по сравнению со случаем отсутствия фосфолипидов.
18. Способ изготовления контактной линзы, включающий стадии:
(1) использования формы, предназначенной для изготовления контактной линзы,
(2) нанесения слоя фосфолипида по меньшей мере на часть поверхности формы,
(3) по меньшей мере частичной сушки указанного слоя,
(4) введения жидкой композиции в форму, предназначенную для изготовления контактной линзы, при котором жидкая композиция содержит образующий линзу материал, в котором образующий линзу материал является сшивающимся и/или полимеризующимся актиничным излучением,
(5) сшивки/полимеризации образующего линзу материала в форме с формированием линзы, содержащей полимерную матрицу, и
(6) отделения формы, при котором фосфолипид или его производные содержатся в количестве, достаточном для уменьшения усредненной силы отделения формы не менее чем примерно на 40% по сравнению со случаем отсутствия фосфолипида или его производных.
19. Способ по п.18, в котором фосфолипид представляет собой по меньшей мере одно вещество, выбранное из группы, включающей фосфатидилхолины (ФХ), фосфатидилэтаноламины (ФЭ), фосфатидную кислоту (ФК) и фосфатидилглицерины (ФГ), фосфатидилхолины (ФХ), фосфатидилэтаноламины (ФЭ), фосфатидилинозиты (ФИ), фосфатидилсерины (ФС), их производные и смеси.
20. Способ по п.18, в котором фосфатидилэтаноламины (ФЭ) представляют собой пэгилированные фосфатидилэтаноламины.
21. Способ по п.18, в котором образующий линзу материал содержит по меньшей мере один преполимер.
22. Способ по п.18, в котором преполимер представляет собой кремнийсодержащий преполимер или не содержащий кремния преполимер.
23. Способ по п.18, в котором преполимер представляет собой растворимый в воде не содержащий кремния преполимер.